(57)【要約】【目的】低温で超伝導を示すコバルト酸化物を得る。【解決手段】ＣｏＯ６八面体が稜共有することで形成されるＣｏＯ２層と、該ＣｏＯ２層間に２層の水分子層と１層のナトリウムイオン層を有する水和ナトリウムコバルト酸化物とすることにより、コバルト層間距離が９．５〜１０．５Åである水和ナトリウムコバルト酸化物とする。極めて広い層間距離を有し、さらに層間のナトリウムイオンならびに水分子が拡散性に富むものであることから、種々のイオン種や分子とイオン交換が可能であり、イオン交換による物質合成の前駆体として有用である。さらに、コバルト酸化物として初めて超伝導を示した物質である。【選択図】  図１
2004262675.tif 000002
【特許請求の範囲】
【請求項１】
ＣｏＯ６八面体が稜共有することで形成されるＣｏＯ２層を有し、該ＣｏＯ２層間に２層の水分子層と１層のナトリウムイオン層を有することを特徴とする水和ナトリウムコバルト酸化物。
【請求項２】
コバルト層間距離が９．５〜１０．５Åであることを特徴とする請求項１記載の水和ナトリウムコバルト酸化物。
【請求項３】
一般式ＮａｘＣｏＯ２・ｙＨ２Ｏで表され、０＜ｘ≦０．４、１．０≦ｙ≦２．０であることを特徴とする水和ナトリウムコバルト酸化物。
【請求項４】
５Ｋ以下で超伝導を示すことを特徴とする請求項１〜３のいずれかに記載の水和ナトリウムコバルト酸化物。
【請求項５】
ナトリウム化合物とコバルト化合物より合成され、ＣｏＯ６八面体が稜共有することで形成されるＣｏＯ２層と、該ＣｏＯ２層間に１層のナトリウムイオン層を有するＮａｘＣｏＯ２（０．５≦ｘ≦１．０）より一部のナトリウムイオンを脱離し、その後に水分子をＣｏＯ２層間に挿入することを特徴とする水和ナトリウムコバルト酸化物の製造法。
【発明の詳細な説明】
【０００１】
【発明の属する技術分野】
本発明は、超伝導を示す水和ナトリウムコバルト酸化物に関するものである。
【０００２】
【従来の技術】
コバルト原子に６個の酸素原子が配位したＣｏＯ６八面体が、稜共有することで形成されるＣｏＯ２層を有するナトリウムコバルト酸化物としては、１９７３年にα型（菱面体晶系）、α’型（単斜晶系）、β型（斜方晶系）、γ型（六方晶系）のものが見出されている（非特許文献１）。これらの結晶構造は、コバルト−酸素−ナトリウム−酸素―コバルトの順で各層が積層した構造となっており、コバルト層間の距離は、各々５．１９Å、５．３８Å、５．５１Å、５．４４Åであることが報告されている。
【０００３】
また、これらナトリウムコバルト酸化物からのナトリウムイオンの脱離、あるいはこれらへのナトリウムイオンの挿入により、コバルト層間距離に変化が現れることも報告されており、例えば、このようにして得られたＮａｘＣｏＯ２（ｘ＝０．８２，０．９０，０．９５）のコバルト層間距離は各々５．５２Å、５．５１Å、５．３８Å（非特許文献２）であり、ＮａｘＣｏＯ２（ｘ＝０．５，０．６）のコバルト層間距離は各々５．５１Å、５．５６Å（非特許文献３）であることが報告されている。このように、これまで見出された層状構造ナトリウムコバルト酸化物のコバルト層間距離は、５Å〜６Åの範囲である。
【０００４】
ナトリウムコバルト酸化物に対する産業上の興味としてこれまで報告されているものは、▲１▼非常に大きな熱電効果を示す点、▲２▼リチウムコバルト酸化物を合成するための前駆体として利用できる点である。
【０００５】
熱電効果は、１９９７年にＮａＣｏ２Ｏ４単結晶で大きな熱起電力（非特許文献４）が見出されて以来、熱電材料としての応用が期待されており、（Ｎａ，Ｃａ）Ｃｏ２Ｏ４（非特許文献５）、ＮａＣｏ２−ｘＣｕｘＯ４（非特許文献６）などの報告がなされている。
【０００６】
ＬｉＣｏＯ２で表されるリチウムコバルト酸化物は、現在リチウムイオン二次電池の正極活物質として用いられている。この酸化物も、上記で述べたナトリウムコバルト酸化物と同一のＣｏＯ２層を有している。ナトリウムコバルト酸化物を前駆体として用い、ＣｏＯ２層間のナトリウムイオンをリチウムイオンで置換した場合、通常の固相反応法により得られるリチウムコバルト酸化物とは層の積み重なり方の異なったリチウムコバルト酸化物を得ることができ（非特許文献７）、このようなリチウムコバルト酸化物もリチウムイオン電池の正極材料として利用可能であることが示されている（非特許文献８）。
【０００７】
【非特許文献１】
Ｃ．Ｆｏｕａｓｓｉｅｒ，Ｇ．Ｍａｔｅｊｋａ，Ｊ．−Ｍ．Ｒｅａｕ，  ａｎｄ  Ｐ．Ｈａｇｅｎｍｕｌｌｅｒ，Ｊ．Ｓｏｌｉｄ  Ｓｔａｔｅ  Ｃｈｅｍ．，６，ｐｐ．５３２−５３７（１９７３）
【非特許文献２】
Ｊ．−Ｊ．Ｂｒａｃｏｎｎｉｅｒ，Ｃ．Ｄｅｌｍａｓ，Ｃ．Ｆｏｕａｓｓｉｅｒ，  ａｎｄ  Ｐ．Ｈａｇｅｎｍｕｌｌｅｒ，Ｍａｔ．Ｒｅｓ．Ｂｕｌｌ．，１５，ｐｐ．１７９７−１８０４  （１９８０）
【非特許文献３】
Ｓ．Ｋｉｋｋａｗａ，Ｓ．Ｍｉｙａｚａｋｉ，  ａｎｄ  Ｍ．Ｋｏｉｚｕｍｉ，Ｊ．Ｓｏｌｉｄ  Ｓｔａｔｅ  Ｃｈｅｍ．，６２，ｐｐ．３５−３９  （１９８６）
【非特許文献４】
Ｉ．Ｔｅｒａｓａｋｉ，Ｙ．Ｓａｓａｇｏ，  ａｎｄ  Ｋ．Ｕｃｈｉｎｏｋｕｒａ，Ｐｈｙｓ．Ｒｅｖ．Ｂ  ５６，ｐｐ．Ｒ１２６８５−Ｒ１２６８７  （１９９７）
【非特許文献５】
Ｙ．Ａｎｄｏ，Ｎ．  Ｍｉｙａｍｏｔｏ，Ｋ．Ｓｅｇａｗａ，Ｔ．Ｋａｗａｔａ，ａｎｄ  Ｉ．Ｔｅｒａｓａｋｉ，Ｐｈｙｓ．Ｒｅｖ．Ｂ  ６０，ｐｐ．１０５８０−１０５８３  （１９９９）
【非特許文献６】
Ｉ．Ｔｅｒａｓａｋｉ，Ｙ．Ｉｓｈｉｉ，Ｄ．Ｔａｎａｋａ，Ｋ．Ｔａｋａｈａｒａ，ａｎｄ  Ｙ．Ｉｇｕｃｈｉ，Ｊｐｎ．Ｊ．Ａｐｐｌ．Ｐｈｙｓ．４０，ｐｐ．Ｌ６５−Ｌ６７（２００１）
【非特許文献７】
Ｃ．Ｄｅｌｍａｓ，Ｊ．−Ｊ．  Ｂｒａｃｏｎｎｉｅｒ，  ａｎｄ  Ｐ．Ｈａｇｅｎｍｕｌｌｅｒ，Ｍａｔ．Ｒｅｓ．Ｂｕｌｌ．，１７，ｐｐ．１１７−１２３
（１９８２）
【非特許文献８】
Ｊ．Ｍ．Ｐａｕｌｓｅｎ，Ｊ．Ｒ．Ｍｕｌｌｅｒ−Ｎｅｕｈａｕｓ，  ａｎｄ  Ｊ．Ｒ．Ｄａｈｎ，  Ｊ．Ｅｌｅｃｔｒｏｃｈｅｍ．Ｓｏｃ．，１４７，ｐｐ．５０８−５１６  （２０００）
【０００８】
【発明が解決しようとする課題】
本発明は、これら既知の化合物とは異なり、コバルト層間が９．５Å〜１０．５Åと極めて広く、かつその特性として低温において超伝導を示すナトリウムコバルト酸化物を提供することを目的とする。
【０００９】
【課題を解決するための手段】
ＣｏＯ６八面体が稜共有することで形成されるＣｏＯ２層と、該ＣｏＯ２層間に２層の水分子層と１層のナトリウムイオン層を有する水和ナトリウムコバルト酸化物とすることにより、コバルト層間距離が９．５〜１０．５Åである水和ナトリウムコバルト酸化物を得る。
【００１０】
水和ナトリウムコバルト酸化物の一般式ＮａｘＣｏＯ２・ｙＨ２Ｏにおいて、０＜ｘ≦０．４、１．０≦ｙ≦２．０とする。
【００１１】
ナトリウム化合物とコバルト化合物より合成され、ＣｏＯ６八面体が稜共有することで形成されるＣｏＯ２層と、該ＣｏＯ２層間に１層のナトリウムイオン層を有するＮａｘ
ＣｏＯ２より一部のナトリウムイオンを脱離し、その後に水分子をＣｏＯ２層間に挿入することで水和ナトリウムコバルト酸化物を得る。
【００１２】
【発明の実施の形態】
本発明における水和ナトリウムコバルト酸化物は、親化合物であるＮａｘＣｏＯ２からＣｏＯ２層間のナトリウムイオンを部分的に脱離し、その後にＣｏＯ２層間に水分子を挿入することにより得られる。
【００１３】
親化合物であるＮａｘＣｏＯ２を例えば水中に浸漬することで、ＣｏＯ２層間に水分子を挿入することは困難であるが、層間のナトリウムイオンを部分的に脱離することによりこの挿入が可能となる。この理由としては、ナトリウムイオンが部分的に脱離することにより、ナトリウムイオン近傍に水分子が挿入できる空サイトが多数形成されるとともに、ＣｏＯ２層の電荷が中性に近づき、ＣｏＯ２層−Ｎａ層−ＣｏＯ２層間の静電的相互作用（静電引力）が減じることで層間が広がり易くなり、その結果水分子が挿入され、ＣｏＯ２層間が広がるものと推察される。
【００１４】
このようにして得られた水和ナトリウムコバルト酸化物は、図１に示したＣｏＯ２層間に１層のナトリウムイオン層と２層の水分子層を有し、コバルト層間が９．８Å前後まで広がった、これまでに知られていない構造を有する。
【００１５】
また、このようにして得られた水和ナトリウムコバルト酸化物においては、ＣｏＯ２層間距離が長い上、ＣｏＯ２層同士は電子絶縁性のナトリウムイオン、水分子からなる層を介して積層しているため、層間の相互作用が極めて小さなものとなる。その結果、ＣｏＯ２層内の伝導電子は層内の極めて限られた二次元的な空間に閉じ込められるため、ＣｏＯ２層内での電子間の相互作用が極めて強くなり、超伝導を示すようになるものと考えられる。
【００１６】
親化合物のＮａｘＣｏＯ２は、ナトリウム源とコバルト源を混合し、酸素含有雰囲気で加熱する既知の方法により合成することができる。既知の方法としては、過酸化ナトリウム（Ｎａ２Ｏ２）と酸化コバルト（Ｃｏ３Ｏ４）を用いる方法（製法例１；非特許文献１）、酸化ナトリウム（Ｎａ２Ｏ）と酸化コバルト（Ｃｏ３Ｏ４）を用いる方法（Ａ．Ｓｔｏｋｌｏｓａ，Ｊ．Ｍｏｌｅｎｄａ，  ａｎｄ  Ｄ．Ｔｈａｎ，Ｓｏｌｉｄ  Ｓｔａｔｅ  Ｉｏｎｉｃｓ，１５，ｐｐ．２１１−２１６（１９８５））、炭酸ナトリウム（Ｎａ２ＣＯ３）と炭酸コバルト（ＣｏＣＯ３）を用いる方法（製法例２；Ｒ．Ｊ．Ｂａｌｓｙｓ  ａｎｄ  Ｒ．Ｌ．  Ｄａｖｉｓ，Ｓｏｌｉｄ  Ｓｔａｔｅ  Ｉｏｎｉｃｓ，９３，ｐｐ．２７９−２８２  （１９９６））などが知られており、ＮａｘＣｏＯ２の合成方法としては、これら合成方法ならびにこれら開示された方法を組み合わせることが可能である。
【００１７】
親化合物ＮａｘＣｏＯ２における好ましいナトリウム組成（ｘ）域は、０．５≦ｘ≦１．０である。ナトリウム組成がこの組成域より小さい場合には酸化コバルトが残存しやすく、また、ナトリウム組成がこの組成域より大きな場合にはＮａ４ＣｏＯ４が不純物として混在しやすくなる。
【００１８】
このようにして得られるＮａｘＣｏＯ２は、例えば、引例１に開示されたさまざまな結晶構造を示すが、基本的にはＣｏＯ６八面体が稜共有することで形成されるＣｏＯ２層と、該ＣｏＯ２層間に１層のナトリウムイオン層を有し、コバルト層間距離は５Å〜６Åである。
【００１９】
親化合物からのナトリウムイオンの脱離は、ヨウ素や臭素などの酸化剤を用いた化学的方法（Ｓ．Ｍｉｙａｚａｋｉ，Ｓ．Ｋｉｋｋａｗａ，  ａｎｄ  Ｍ．Ｋｏｉｚｕｍｉ，Ｓｙｎｔｈｅｔｉｃ  Ｍｅｔ．６，ｐｐ．２１１−２１７（１９８３））、電気化学的酸化による方法（Ｊ．Ｊ．Ｂｒａｃｏｎｎｉｅｒ，  Ｃ．Ｄｅｌｍａｓ，Ｃ．  Ｆｏｕａｓｓｉｅｒ，  ａｎｄ  Ｐ．Ｈａｇｅｎｍｕｌｌｅｒ，Ｍａｔ．  Ｒｅｓ．  Ｂｕｌｌ．，１５，ｐｐ．１７９７−１８０４（１９８０））などが知られており、これらの方法を用いることが可能である。
【００２０】
水分子の挿入方法としては、ナトリウムイオンを一部脱離した化合物を水中に浸漬する方法がもっとも簡便であるが、湿潤雰囲気に暴露する方法を取ることも可能である。
【００２１】
上記の方法により得られる水和コバルト酸化物は、親化合物とほぼ同一のＣｏＯ６八面体が稜共有することで形成されるＣｏＯ２層を有し、該ＣｏＯ２層間には２層の水分子層と１層のナトリウムイオン層を有する水和ナトリウムコバルト酸化物であり、ＣｏＯ２層間距離は９．５〜１０．５Åの範囲となる。
【００２２】
層間に挿入された水分子の数は、湿度により変化する。すなわち、高湿度雰囲気に水和ナトリウムコバルト酸化物を暴露すると水分子が挿入され、逆に低湿度雰囲気に暴露すると水分子が脱離する。水分子が占めるサイトは、Ｃｏ１原子あたり２つ存在する（実際には、水分子は層間を拡散しているため、後述の構造解析においては表１に示したＣｏ１原子あたり６つ存在するサイトに分配して配置した。）。そのため、層間に挿入される水分子の数はＮａｘＣｏＯ２あたり最大で２個である。また、層間に水分子の数が少なくなると水分子は２層の構造をとることができず、ナトリウム層の空サイトを占めることになる。そのため、本発明における水和ナトリウムコバルト酸化物における水分子の数は、Ｃｏ１原子あたり１分子から２分子であり、これを一般式ＮａｘＣｏＯ２・ｙＨ２Ｏで表した場合には、０＜ｘ≦０．４、１．０≦ｙ≦２．０となる。
【００２３】
【実施例】
以下、本発明について実施例を用いて詳細に説明する。
（実施例１）
本実施例においては、Ｎａ０．７ＣｏＯ２で表されるナトリウムコバルト酸化物を合成し、臭素によりナトリウムを一部脱離させた後、水分子をＣｏＯ２層間に挿入し、ＮａｘＣｏＯ２・ｙＨ２Ｏで表される水和ナトリウムコバルト酸化物を合成した。
【００２４】
Ｎａ０．７ＣｏＯ２の合成には、炭酸ナトリウム（Ｎａ２ＣＯ３）と酸化コバルト（Ｃｏ３Ｏ４）を出発物質として用いた。これらの出発物質を［Ｎａ］／［Ｃｏ］＝０．７／１．０となるよう秤量・混合、さらに一軸プレスによりペレット状に成型した。このペレットを酸素気流中において８００℃で８時間加熱し、Ｎａ０．７ＣｏＯ２を得た。この化合物の結晶構造を粉末Ｘ線回折法により調べたところ、製法例２で示された構造と同じ構造であり、その格子定数はａ＝２．８２８１（３）Å，ｃ＝１０．９６５８（１１）Å、すなわち、コバルト層間距離は約５．４８Åであった。
【００２５】
このようにして得られたＮａ０．７ＣｏＯ２からのナトリウムの脱離、ならびに水分子の挿入は、下記の方法で行った。まず、合成したＮａ０．７ＣｏＯ２を粉砕・秤量した。秤量したＮａ０．７ＣｏＯ２粉末中のナトリウム量に対して５倍量の臭素をアセトニトリルに溶解し、臭素のアセトニトリル溶液を調製した。Ｎａ０．７ＣｏＯ２粉末をこの溶液に浸漬し、５日間室温で放置し、Ｎａ０．７ＣｏＯ２層間から一部のナトリウムを脱離した。この粉末をろ過し、アセトニトリルにより未反応の臭素を洗浄除去した後、粉末を蒸留水中に浸漬し、ＣｏＯ２層間に水分子を挿入した。
【００２６】
このようにして得られた水和ナトリウムコバルト酸化物の組成を決定するために、ナトリウムならびにコバルトの含有量を誘導結合プラズマ原子発光分析（ＩＣＰ−ＡＥＳ）により測定したところ、この酸化物はＮａ０．３５ＣｏＯ・１．３Ｈ２Ｏの組成を有することがわかった。
【００２７】
粉末Ｘ線回折の結果をもとに、親構造のＮａ０．７ＣｏＯ２と同じ空間群（Ｐ６３／ｍｍｃ）を用いリートベルト法によりこの水和ナトリウムコバルト酸化物の構造を精密化した。リートベルト解析結果を表１に示す。精密化された格子定数は  ａ  ＝  ２．８２３０（２）Å及び  ｃ＝１９．６２０７（１４）Åであり、構造パラメータは表１に示したとおりであった。なお、表１において、層間の水分子は１個の酸素原子と２個の水素原子の散乱因子の合計に等しい散乱因子を持つＷＯ  として精密化した。また、Ｕは等方性原子変位パラメータを、ナトリウム含有量はＩＣＰ−ＡＥＳによる結果に固定した。
【００２８】
【表１】
2004262675.tif 000003
【００２９】
また、図２に、実施例１における水和ナトリウムコバルト酸化物の粉末Ｘ線回折パターンならびにリートベルト解析結果を示す。図２において、＋：測定値、実線：計算値、縦棒：ブラッグ反射の位置、下部の実線：測定値と計算値の差、である。得られたＲ因子は、ＲＢ＝２．８４％  及び  ＲＦ＝３．５３％と低く、また、この構造モデルに基づいて計算された回折パターンと実測値は図２に示したようによく一致しており、本実施例で得られた水和ナトリウムコバルト酸化物の結晶構造としては、この構造モデルが適当であることがわかる。
【００３０】
これらの結果より明らかなように、得られた水和ナトリウムコバルト酸化物は、図１に示したように、親構造とほぼ同一のＣｏＯ２層と、その層間にナトリウム層と二層の水分子層から構成されており、コバルト層間距離は９．８１Åと親構造のものに比べ極めて長いものであることがわかった。
【００３１】
このようにして得られた水和ナトリウムコバルト酸化物の超伝導特性は、４端子法による抵抗率測定、ならびにＳＱＵＩＤ（Ｓｕｐｅｒｃｏｎｄｕｃｔｉｎｇ  Ｑｕａｎｔｕｍ  Ｉｎｔｅｒｆｅｒｅｎｃｅ  Ｄｅｖｉｃｅ）による帯磁率測定により確認した。ゼロ磁場中における抵抗率測定の結果を図３に示す。約５Ｋで抵抗率は急激な変化を示し低下した。
【００３２】
帯磁率の測定は、２Ｋ〜室温の範囲において、ゼロ磁場冷却条件で行い、測定磁場は２０Ｏｅとした。その結果を図４に示す。帯磁率は５Ｋから低下し、２Ｋでの値は−０．４１  ｅｍｕ／ｍｏｌであった。この値は、完全反磁性の理論値（−１／４πｅｍｕ／ｃｍ３）の１３％に相当し、抵抗率測定の結果と併せ、この物質がバルクの超伝導を示していることがわかった。
【００３３】
（比較例１）
本比較例においては、水分子が挿入されていないナトリウムコバルト酸化物を合成し、その超伝導特性を調べた。親化合物Ｎａ０．７ＣｏＯ２の合成ならびにナトリウムの部分的な脱離は、実施例と同様に行った。過剰の臭素ならびに臭素の溶媒として用いたアセトニトリルは、減圧下で蒸発させ取り除いた。
【００３４】
このようにして得られた合成物の粉末Ｘ線回折パターンを図５に示す。図５において、＋：測定値、実線：計算値、縦棒（上）：臭化ナトリウムに対応するブラッグ反射の位置、縦棒（下）：ナトリウムコバルト酸化物に対応するブラッグ反射の位置、下部の実線：測定値と計算値の差、である。得られた物質は、親構造とほぼ同等の結晶構造を有するナトリウムコバルト酸化物（空間群：Ｐ６３／ｍｍｃ，  ａ＝２．８１４１（４）Å，  ｃ＝１１．１５３２（１３）Åと臭化ナトリウムの混合物であることがわかった。
【００３５】
この混合物の帯磁率をＳＱＵＩＤにより測定した結果を図６に示す。ただし、図６中縦軸は混合物中に存在するＣｏ原子１モルあたりの帯磁率を示している。この混合物においては２Ｋまでの温度範囲において帯磁率の低下は観測されず、超伝導相が出現していないことがわかった。
【００３６】
（比較例２）
本比較例においては、実施例で得られた水和ナトリウムコバルト酸化物より水分子を部分的に脱離させ、水分子層が一層のナトリウムコバルト酸化物を合成し、その超伝導特性を調べた。水分子の部分的な脱離は、実施例で得られた水和ナトリウムコバルト酸化物を窒素気流中に一週間暴露することで行った。
【００３７】
このようにして得られた物質の粉末Ｘ線回折パターンを図７に示す。現れた回折ピークも、親化合物であるＮａ０．７ＣｏＯ２あるいは実施例で得た水和ナトリウムコバルト酸化物と同様に六方晶系の単位格子を用いて指数付けが可能であり、この単位格子に基づき計算された格子定数はａ＝２．８３０１（１２）Å，  ｃ＝１３．８３４（６）Åであった。  すなわち、ＣｏＯ２層間距離は約７Åであり、ＣｏＯ２層間に１層の水分子層を有する構造であると推察された。
【００３８】
この混合物の帯磁率をＳＱＵＩＤにより測定した結果を図８に示す。ただし、図８中縦軸は混合物中に存在するＣｏ原子１モルあたりの帯磁率を示している。この混合物においては５Ｋ付近から帯磁率の低下が観測されたが、２Ｋまでの温度範囲では負の値にはならなかった。この帯磁率の低下は、実施例で得た水和ナトリウムコバルト酸化物が超伝導相へ転移する温度と一致することから、残存する実施例で得た水和ナトリウムコバルト酸化物が示しているものと考えられる。
【００３９】
なお、本実施例で観測された帯磁率の低下分（１×１０−３ｅｍｕ／ｍｏｌ）と実施例で観測された低下分（４×１０−１ｅｍｕ／ｍｏｌ）から残存量を計算すると、その量は０．２５％と微量であり、そのため残存する相の混在が粉末Ｘ線回折では認められなかったものと考えられる。
【００４０】
【発明の効果】
本発明の水和ナトリウムコバルト酸化物は、９．８Å前後に広がった極めて広い層間距離を有し、さらに層間のナトリウムイオンならびに水分子が拡散性に富むものであることから、種々のイオン種や分子とイオン交換が可能であり、イオン交換による物質合成の前駆体として有用である。さらに、この水和ナトリウムコバルト酸化物は、コバルト酸化物として初めて超伝導を示した物質であり、この物質を前駆体として種々の化合物を合成することは、新しい超伝導体探索にとっても極めて重要である。
【図面の簡単な説明】
【図１】本発明の実施例１における親化合物Ｎａ０．７ＣｏＯ２と水和ナトリウムコバルト酸化物の結晶構造モデルを示す模式図。
【図２】本発明の実施例１における水和ナトリウムコバルト酸化物の粉末Ｘ線回折パターンならびにリートベルト解析結果を示すグラフ。
【図３】本発明の実施例１における水和ナトリウムコバルト酸化物の電気抵抗測定結果を示すグラフ。
【図４】本発明の実施例１における水和ナトリウムコバルト酸化物の帯磁率測定結果を示すグラフ。
【図５】本発明の比較例１において得られた生成物の粉末Ｘ線回折パターンならびにリートベルト解析結果を示すグラフ。
【図６】本発明の比較例１において得られた生成物（●）ならびに実施例１で得られた水和ナトリウムコバルト酸化物（○）の帯磁率測定結果を示すグラフ。
【図７】本発明の比較例２において得られた生成物の粉末Ｘ線回折パターンを示すグラフ。
【図８】本発明の比較例２において得られた生成物（●）ならびに実施例で得られた水和ナトリウムコバルト酸化物（○）の帯磁率測定結果を示すグラフ。
【図１】
2004262675.tif 000004
【図２】
2004262675.tif 000005
【図３】
2004262675.tif 000006
【図４】
2004262675.tif 000007
【図５】
2004262675.tif 000008
【図６】
2004262675.tif 000009
【図７】
2004262675.tif 000010
【図８】
2004262675.tif 000011